КАТАЛИЗАТОР ГИДРОКРЕКИНГА, КОТОРЫЙ ВКЛЮЧАЕТ ОБРАЗОВАННЫЙ IN SITU Y-ФОЖАЗИТ И ПРОЦЕСС ГИДРОКРЕКИНГА

1. Процесс гидрокрекинга и восстановления углеводородов, который включает взаимодействие фракции нефти с катализатором и водородом при необходимых для гидрокрекинга условиях, где катализатор состоит из комбинации металлов, катализирующих гидрогенирование, и слоя цеолита, кристаллизованного на поверхности пористой глиноземсодержащей матрицы, где матрица со слоем цеолита имеет такое строение, чтобы обеспечить макропоры, на стенках которых образуется слой цеолита, где сказанный процесс также включает восстановление фракций нефти, кипящих при температуре ниже около 200°С.
2. Процесс по п.1, где металл, катализирующий гидрогенирование, выбирают из группы, состоящей из металлов групп VA, VIA, и VIIIA периодической системы элементов Менделеева.
3. Процесс по п.1, где фракция нефти - это фракция нефти после гидрообработки.
4. Процесс по п.1, где матрица со слоем цеолита объединена со связующим веществом с образованием связанного цеолита, где связанному цеолиту придают форму экструзией.
5. Процесс по п.1, где цеолит - это Y цеолит.
6. Процесс по п.1, где пористой глиноземсодержащей матрице придают форму, например, экструзией, а цеолит образуется in-situ в данной матрице.
3
7. Процесс по п.1, где матрица со слоем цеолита имеет пористость, полученную методами ртутной порометрии, как минимум 0,07 см/г для пор диаметром 600-20000 Å.
8. Катализатор гидрокрекинга, который состоит из сформированной матрицы, металлов, катализирующих гидрогенирование, и слоя цеолита, кристаллизованного на поверхности пористой глиноземсодержащей матрицы, где матрица со слоем цеолита имеет такое строение, чтобы обеспечить макропоры, на стенках которых образуется слой цеолита.
9. Катализатор по п.8, где цеолит образуется in-situ в глиноземсодержащей матрице.
10. Катализатор по п.8, где катализатор находится в форме от 1/16 до 1/8 дюймового экструдата.